평균 중합 도 약 2 , 400 , 비누화 도 99 . 9 몰 ％ 이상 이 고 두께 75 ㎛ 의 폴리비닐 알코올 필름 을 , 30 ℃ 의 순수 에 침지 시킨 후 , 요오드 / 요오드화칼륨 / 물 의 중량 비 가 0 . 02 / 2 / 100 인 수용액 에 30 ℃ 에서 침지 시켜 요오드 염색 을 실시 하 였 다 ( 요오드 염색 공정 ) . 요오드 염색 공정 을 거친 폴리비닐 알코올 필름 을 , 요오드화칼륨 / 붕산 / 물 의 중량 비 가 12 / 5 / 100 인 수용액 에 , 56 . 5 ℃ 에서 침지 시켜 붕산 처리 를 실시 하 였 다 ( 붕산 처리 공정 ) . 붕산 처리 공정 을 거친 폴리비닐 알코올 필름 을 8 ℃ 의 순수 로 세정 한 후 , 65 ℃ 에서 건조 시켜 , 폴리비닐 알코올 에 요오드 가 흡착 배향 하 고 있 는 편광자 ( 연신 후 의 두께 27 ㎛) 를 얻 었 다 . 이 때 , 요오드 염색 공정 과 붕산 처리 공정 에 있 어서 연신 을 실시 하 였 다 . 이러 한 연신 에 있 어서 의 토탈 연신 배율 은 5 . 3 배 이 었 다 . 얻 어 진 편광자 와 , 비누화 처리 된 트리 아세틸셀룰로오스 필름 ( 코니카 미놀타 제조 KC 4 UYTAC 40 ㎛) 을 수계 접착제 를 통해서 닙 롤 로 첩 합하 였 다 . 얻 어 진 첩 합 물 의 장력 을 430 N / m 으로 유지 하 면서 , 60 ℃ 에서 2 분 간 건조 시켜 , 편면 에 보호 필름 으로서 트리 아세틸셀룰로오스 필름 을 갖 는 편광판 을 얻 었 다 . 또한 , 상기 수계 접착제 는 물 100 부 에 , 카르복실기 변성 폴리비닐 알코올 ( 쿠라레 제조 쿠라레 포 발 KL 318 ) 3 부 와 , 수용성 폴리아미드 에폭시 수지 ( 스미 카 켐 텍스 제조 스미 레즈 레진 650 고형분 농도 30 ％ 의 수용액 ] 1 . 5 부 를 첨가 하 여 조제 하 였 다 .